(57)【要約】【課題】  円筒状印刷基材を、短時間で簡便に作製することができる方法の提供。【解決手段】  円筒状支持体上にシート状印刷原版あるいはシート状印刷版を貼り付け、円筒状印刷基材を製造する方法であって、該シート状印刷原版あるいはシート状印刷版を円筒状支持体上に巻きつけた際にシート両端部の接合部位に発生する凹部に、該シート状印刷原版あるいはシート状印刷版を構成するポリマー成分と同じ成分を含む液状感光性樹脂組成物（Ａ）を充填する工程、活性光線を照射することにより、該液状感光性樹脂組成物（Ａ）を光硬化させる工程を含むことを特徴とする円筒状印刷基材の製造方法。【選択図】  選択図なし【特許請求の範囲】
【請求項１】
円筒状支持体上にシート状印刷原版あるいはシート状印刷版を貼り付け、円筒状印刷基材を製造する方法であって、該シート状印刷原版あるいはシート状印刷版を円筒状支持体上に巻きつけた際にシート両端部の接合部位に発生する凹部に、該シート状印刷原版あるいはシート状印刷版を構成するポリマー成分と同じ成分を含む液状感光性樹脂組成物（Ａ）を充填する工程、活性光線を照射することにより、該液状感光性樹脂組成物（Ａ）を光硬化させる工程を含むことを特徴とする円筒状印刷基材の製造方法。
【請求項２】
シート状印刷原版が、レーザー彫刻可能な感光性樹脂硬化物から形成されていることを特徴とする請求項１に記載の円筒状印刷基材の製造方法。
【請求項３】
シート状印刷原版あるいはシート状印刷版が、シート状支持体を有することを特徴とする請求項１、２のいずれかに記載の円筒状印刷基材の製造方法。
【請求項４】
さらに、円筒状支持体と、シート状印刷原版あるいはシート状印刷版の間に、クッション層を積層する工程を含むことを特徴とする請求項１から３のいずれかに記載の円筒状印刷基材の製造方法。
【請求項５】
液状感光性樹脂組成物（Ａ）を光硬化させる工程の後に、さらに、形成された感光性樹脂硬化物層の厚さを調整する工程を含むことを特徴とする請求項１から４のいずれかに記載の円筒状印刷基材の製造方法。
【請求項６】
活性光線が２００ｎｍ以上４５０ｎｍ以下の波長の光を含む光線であることを特徴とする請求項１記載の円筒状印刷基材の製造方法。
【請求項７】
液状感光性樹脂組成物（Ａ）に光照射する雰囲気が、大気中であることを特徴とする請求項１から６のいずれかに記載の円筒状印刷基材の製造方法。
【請求項８】
液状感光性樹脂組成物（Ａ）が、数平均分子量１０００以上３０万以下の樹脂（ａ）、数平均分子量１０００未満で分子内に重合性不飽和基を有する有機化合物（ｂ）、光重合開始剤を有することを特徴とする請求項１から７のいずれかに記載の円筒状印刷基材の製造方法。
【請求項９】
光重合開始剤が、水素引き抜き型光重合開始剤および崩壊型光重合開始剤を含有するか、あるいは分子内に水素引き抜き型光重合開始剤として作用する部位と崩壊型光重合開始剤として作用する部位を有する化合物を含有することを特徴とする請求項８に記載の円筒状印刷基材の製造方法。
【請求項１０】
感光性樹脂組成物（Ａ）の２０℃における粘度が、１０Ｐａ・ｓ以上５０ｋＰａ・ｓ以下であることを特徴とする請求項１から９のいずれかに記載の円筒状印刷基材の製造方法。
【請求項１１】
感光性樹脂組成物（Ａ）の光硬化時の寸法収縮率が３％以上３０％以下であることを特徴とする請求項１から１０のいずれかに記載の円筒状印刷基材の製造方法。
【請求項１２】
円筒状支持体上あるいはクッション層上に、シート状印刷原版あるいはシート状印刷版を巻きつける工程の前に、さらに、円筒状支持体上に接着剤層あるいは粘着材層を形成する工程を含むことを特徴とする請求項１から１１のいずれかに記載の円筒状印刷基材の製造方法。
【請求項１３】
感光性樹脂組成物（Ａ）を光硬化させて得られた感光性樹脂硬化物層が、シート状印刷原版において、表面に凹凸パターンを形成可能な層と同じ組成の樹脂層であり、感光性樹脂組成物（Ａ）を光硬化させ感光性樹脂硬化物層を形成する工程の後に、さらに、該感光性樹脂硬化物層の厚さを調整し、シート状印刷原版の両端部の接合部の高低差を除去する工程を含むことを特徴とする請求項１から１２のいずれかに記載の円筒状印刷基材の製造方法。
【請求項１４】
円筒状支持体表面に粘着層を介して貼り付けられたシート状印刷版の両端部の接合部位に発生する凹部に液状感光性樹脂組成物を充填し、活性光線を照射することにより該液状感光性樹脂組成物を光硬化させた円筒状印刷基材の後処理において、シート状印刷原版あるいはシート状印刷版の深さ方向に切れ目を入れ切断する工程、該シート状印刷版を円筒状支持体から外す工程を含むことを特徴とする円筒状支持体の再生方法。
【請求項１５】
シート状印刷原版あるいはシート状印刷版の深さ方向に切れ目を入れ切断する工程において、レーザー光を照射することにより切れ目を入れ切断することを特徴とする請求項１４に記載の円筒状支持体の再生方法。
【発明の詳細な説明】
【技術分野】
【０００１】
本発明は、フレキソ印刷等の印刷分野において使用されるシート状印刷原版あるいはシート状印刷版を円筒状支持体上に貼り付けて、円筒状印刷基材を作製するための方法に関するものである。
【背景技術】
【０００２】
印刷分野においては、印刷機で円筒状の基材を使用することが広く行われている。例えば、フレキソ印刷分野では、版を貼り込む版胴、版にインキを転移させるアニロックスロールがあり、グラビア印刷、オフセット印刷分野においてもブランケットロールなどがある。
特に最近、フレキソ印刷分野においては、版胴上に正確に位置合わせをしながらシート状の版を貼り込む方法ではなく、剛直あるいはフレキシブルな円筒状支持体上に版を貼り込み、貼り込んだものを版胴に挿入する方法、更に円筒状支持体上にパターン形成可能な樹脂版を形成した円筒状印刷原版を形成し、その後表面にパターンを形成して版胴に挿入する方法が取られるようになってきた。パターンを形成したシート状の印刷版を版胴に取り付ける際に、精度良く位置合わせするためには相当な時間を要すること、厚み精度を確保するために、版胴とシート状印刷版との間に貼り込むクッションテープに気泡が入らないように慎重に作業することが必要であり、この作業にも多大な時間を要することが問題であった。
【０００３】
特許文献１（日本国特許第２８４６９５４号公報）には、シート状に成形されたレーザー彫刻原版を円筒状支持体上に巻きつけ、シートの両端部の接合部分の樹脂を融着し、研磨等の方法により継ぎ目のない印刷原版を形成する方法が記載されている。しかしながら、樹脂を融着するために高温に加熱する必要があるため、作製装置に複雑な機構が必要であった。また、樹脂を溶融し融着させるため、光硬化工程後にこの処理を行うことができない。これは、光硬化により３次元架橋した感光性樹脂硬化物は熱可塑性を有しないためであり、融着処理は光硬化工程前に実施する必要がある。
【０００４】
また、円筒状支持体上にシート状印刷版を貼り付け、印刷機のエアーシリンダーに円筒状支持体をはめ込むことにより、シート状印刷版で必要な位置合わせを省略することが行われているが、シートの両端部の接合部に発生する凹部が大きい場合には、印刷時に版胴がバウンドして印刷物の品質を低下させる問題もあった。そのため、接合部をできるだけ少なくするか、あるいは同じ厚みのダミー版を貼り込むなどの方法が取られていたが、これらの加工に多大な時間を要する問題点を有していた。
【０００５】
また、特許文献２（特開２００３−１５４６２８号公報）には、円筒状支持体上に写真製版技術でパターンを形成するシート状印刷原版を貼り付け、シート両端部の接合部位に発生する隙間にシール材を塗布する記載があるが、シール材に液状感光性樹脂を用いる記載はなく、更にレーザー彫刻法を用いてパターンを形成できるシート状印刷原版に関する記載もない。
したがって、上記のような問題点を解決し、簡単に円筒状印刷基材を作製する方法が求められていた。液状感光性樹脂組成物を用いてシート両端部の接合部に発生する凹部を充填する方法は知られていなかった。
【特許文献１】日本国特許第２８４６９５４号公報
【特許文献２】特開２００３−１５４６２８号公報
【発明の開示】
【発明が解決しようとする課題】
【０００６】
本発明は、短時間で作製可能な円筒状印刷基材を作製する方法を提供することを目的とする。
【課題を解決するための手段】
【０００７】
本発明者らは鋭意検討し、円筒状支持体上にシート状印刷原版あるいはシート状印刷版を貼り付け、円筒状印刷基材を製造する方法であって、該シート状印刷原版あるいはシート状印刷版を円筒状支持体上に巻きつけた際にシート両端部の接合部位に発生する凹部に、該シート状印刷原版あるいはシート状印刷版を構成するポリマー成分と同じ成分を含む液状感光性樹脂組成物（Ａ）を充填する工程、活性光線を照射することにより、該液状感光性樹脂組成物（Ａ）を光硬化させる工程を含む方法により容易に円筒状印刷基材を作製でき、上記の課題を解決できることを見出し、本発明を完成するに至った。すなわち、液状感光性樹脂組成物を用いて任意の形状の凹部を充填し、光硬化させて固定化することが、本発明の技術思想である。液状感光性樹脂組成物を用いることにより極めて短時間の内に円筒状印刷基材を形成することが可能となる。また、粘着層を用いて円筒状支持体上にシート状印刷原版あるいはシート状印刷版を貼り付けた場合には、シート状印刷原版あるいはシート状印刷版を切断することにより、該シート状印刷原版あるいはシート状印刷版を円筒状支持体から取り外すことにより、円筒状支持体を再度利用することができる。
【０００８】
本発明は下記の通りである。
１．  円筒状支持体上にシート状印刷原版あるいはシート状印刷版を貼り付け、円筒状印刷基材を製造する方法であって、該シート状印刷原版あるいはシート状印刷版を円筒状支持体上に巻きつけた際にシート両端部の接合部位に発生する凹部に、該シート状印刷原版あるいはシート状印刷版を構成するポリマー成分と同じ成分を含む液状感光性樹脂組成物（Ａ）を充填する工程、活性光線を照射することにより、該液状感光性樹脂組成物（Ａ）を光硬化させる工程を含むことを特徴とする円筒状印刷基材の製造方法。
２．  シート状印刷原版が、レーザー彫刻可能な感光性樹脂硬化物から形成されていることを特徴とする１．に記載の円筒状印刷基材の製造方法。
３．  シート状印刷原版あるいはシート状印刷版が、シート状支持体を有することを特徴とする１．、２．のいずれかに記載の円筒状印刷基材の製造方法。
４．  さらに、円筒状支持体と、シート状印刷原版あるいはシート状印刷版の間に、クッション層を積層する工程を含むことを特徴とする１．から３．のいずれかに記載の円筒状印刷基材の製造方法。
【０００９】
５．  液状感光性樹脂組成物（Ａ）を光硬化させる工程の後に、さらに、形成された感光性樹脂硬化物層の厚さを調整する工程を含むことを特徴とする１．から４．のいずれかに記載の円筒状印刷基材の製造方法。
６．  活性光線が２００ｎｍ以上４５０ｎｍ以下の波長の光を含む光線であることを特徴とする１．に記載の円筒状印刷基材の製造方法。
７．  液状感光性樹脂組成物（Ａ）に光照射する雰囲気が、大気中であることを特徴とする１．から６．のいずれかに記載の円筒状印刷基材の製造方法。
８．  液状感光性樹脂組成物（Ａ）が、数平均分子量１０００以上３０万以下の樹脂（ａ）、数平均分子量１０００未満で分子内に重合性不飽和基を有する有機化合物（ｂ）、光重合開始剤を有することを特徴とする１．から７．のいずれかに記載の円筒状印刷基材の製造方法。
９．  光重合開始剤が、水素引き抜き型光重合開始剤および崩壊型光重合開始剤を含有するか、あるいは分子内に水素引き抜き型光重合開始剤として作用する部位と崩壊型光重合開始剤として作用する部位を有する化合物を含有することを特徴とする８．に記載の円筒状印刷基材の製造方法。
【００１０】
１０．  感光性樹脂組成物（Ａ）の２０℃における粘度が、１０Ｐａ・ｓ以上５０ｋＰａ・ｓ以下であることを特徴とする１．から９．のいずれかに記載の円筒状印刷基材の製造方法。
１１．  感光性樹脂組成物（Ａ）の光硬化時の寸法収縮率が３％以上３０％以下であることを特徴とする１．から１０．のいずれかに記載の円筒状印刷基材の製造方法。
１２．  円筒状支持体上あるいはクッション層上に、シート状印刷原版あるいはシート状印刷版を巻きつける工程の前に、さらに、円筒状支持体上に接着剤層あるいは粘着材層を形成する工程を含むことを特徴とする１．から１１．のいずれかに記載の円筒状印刷基材の製造方法。
【００１１】
１３．  感光性樹脂組成物（Ａ）を光硬化させて得られた感光性樹脂硬化物層が、シート状印刷原版において、表面に凹凸パターンを形成可能な層と同じ組成の樹脂層であり、感光性樹脂組成物（Ａ）を光硬化させ感光性樹脂硬化物層を形成する工程の後に、さらに、該感光性樹脂硬化物層の厚さを調整し、シート状印刷原版の両端部の接合部の高低差を除去する工程を含むことを特徴とする１．から１２．のいずれかに記載の円筒状印刷基材の製造方法。
１４．  円筒状支持体表面に粘着層を介して貼り付けられたシート状印刷原版あるいはシート状印刷版の両端部の接合部位に発生する凹部に液状感光性樹脂組成物を充填し、活性光線を照射することにより該液状感光性樹脂組成物を光硬化させた円筒状印刷基材の後処理において、シート状印刷版の深さ方向に切れ目を入れ切断する工程、該シート状印刷版を円筒状支持体から外す工程を含むことを特徴とする円筒状支持体の再生方法。
１５．  シート状印刷原版あるいはシート状印刷版の深さ方向に切れ目を入れ切断する工程において、レーザー光を照射することにより切れ目を入れ切断することを特徴とする１４．に記載の円筒状支持体の再生方法。
【発明の効果】
【００１２】
本発明は、円筒状印刷基材を、短時間で簡便に作製することができる。
【発明を実施するための最良の形態】
【００１３】
以下、本発明について、特にその好ましい実施態様を中心に、詳細に説明する。
本発明の特徴は、円筒状印刷基材を、短時間に容易に形成できることにある。
本発明の円筒状印刷基材は、円筒状支持体上にシート状印刷原版あるいはシート状印刷版を貼り付け、円筒状印刷基材を製造する方法によって製作され、該シート状印刷原版あるいはシート状印刷版を円筒状支持体上に巻きつけた際にシート両端部の接合部位に発生する凹部に、該シート状印刷原版あるいはシート状印刷版を構成するポリマー成分と同じ成分を含む液状感光性樹脂組成物（Ａ）を充填する工程、活性光線を照射することにより、該液状感光性樹脂組成物（Ａ）を光硬化させる工程を含む方法により作製される。
【００１４】
本発明の円筒状支持体は、厚さ０．２ｍｍ以上５０ｍｍ以下、より好ましくは０．５ｍｍ以上３０ｍｍ以下、更に好ましくは０．５ｍｍ以上１０ｍｍ以下の樹脂硬化物層から形成されていることが好ましい。更に、該樹脂硬化物層中には、有機系繊維、無機系繊維、有機系微粒子、無機系微粒子の群から選ばれる少なくとも1種類の補強材を有していることが好ましい。
【００１５】
本発明で得られる円筒状剛性体の厚さが０．２ｍｍ以上５０ｍｍ以下であれば、形状安定性を確保することができ、重量も極端に重くなく持ち運びが容易である。
繊維からなる補強材は、織布であっても不織布であっても構わない。特に限定するものではないが、有機系繊維の具体例として、アラミド繊維、ポリイミド繊維、ポリエステル繊維、アクリル繊維などを挙げることができる。また、バクテリアが生産するセルロースナノ繊維から形成された不織布を用いても構わない。無機系繊維の具体例として、ガラス繊維、カーボン繊維等を挙げることができる。また、補強材として微粒子を用いる場合、微粒子の形状は、球状、針状、多面体状、麟片状等いずれの形態であっても構わない。平均粒子径は０．０１μｍ以上１００μｍ以下が好ましく、より好ましくは０．０２μｍ以上５０μｍ以下、更に好ましくは０．０５μｍ以上１０μｍ以下である。有機系微粒子の材質として、ポリエステル、ポリイミド、ポリスチレン、ポリアミド、ポリジメチルシロキサン等を挙げることができる。更に、無機系微粒子の材質として、シリカ、アルミナ、炭化珪素、窒化珪素、窒化ホウ素、炭化珪素等のセラミックス、ニッケル、クロム、チタン等の金属、粘土鉱物、カーボンブラック、グラファイト、カーボンナノチューブ、フラーレン等の炭素から形成される微粒子を挙げることができる。
【００１６】
また、本発明の円筒状支持体において、表面の凹凸の高低差は、最大値が３０μｍ以下が好ましく、より好ましくは２０μｍ以下、更に好ましくは１０μｍ以下である。高低差の最大値が３０μｍ以下であれば、印刷原版、印刷版、アニロックスロール、ブランケットロール等の印刷基材を形成した場合に厚さ精度を確保することができる。本発明の円筒状支持体表面に存在する凹凸の高低差は、接触式変位センサ（キーエンス社製、商標「ＡＴ３−０１０」）を用いて測定し、該接触式変位センサを固定し、エアーシリンダー等に固定された円筒状剛性体を１回転させて１箇所の円周を測定するものとする。円筒状支持体の回転速度は、接触式センサの応答が追従できる速度に設定することが好ましく、毎秒１回転以下が望ましい。更に、測定箇所は３箇所とし、円筒状支持体の幅方向中央部１箇所と、端部から１ｃｍの部分２箇所とし、エアーシリンダー表面の任意に選んだ１点の位置を基準点と設定する。測定箇所３箇所は、エアーシリンダー表面の任意に選んだ１点を基準点に高低差を測定することになる。測定箇所３箇所の基準点に対する高低差の最大値を、本発明における凹凸の高低差の最大値と定義する。この測定法では、エアーシリンダーの１点を基準点としているため、円筒状支持体の全表面の高低差が、この基準位置に対し１０μｍ以下、より好ましくは５μｍ以下であることが望ましい。したがって、エアーシリンダー、およびエアーシリンダーを固定し回転させる機器の作製精度も１０μｍ未満、より好ましくは５μｍ未満であることが望ましい。
【００１７】
本発明では、円筒状支持体上にシート状印刷原版あるいはシート状印刷版を貼り付ける工程を含む。シート状印刷原版とは、表面にパターンを形成される前のシート状物である。また、シート状印刷版とは、表面にパターンを形成されたシート状物を指す。これらは印刷版基材として使用できる材料から構成される。シート状印刷原版表面にパターンを形成する方法として、先ず、シート状印刷原版が感光性樹脂組成物層から形成されている場合、フォトリソグラフィーを用いて露光、現像工程を経る方法がある。この方法において露光工程ではネガマスクを用いて光が照射された部分の感光性樹脂組成物を光硬化させる方法、レーザー光を走査しネガマスクなしに直接光硬化させる方法を挙げることができる。ネガマスクを用いる方法では、シート状印刷原版と別にネガフィルムを用意することもでき、また、シート状印刷原版表面に光線透過性を制御できるフィルムが一体化した積層体であっても構わない。また、フォトリソグラフィーを用いずに、直接レーザー光を照射し、照射された部分の樹脂が除去されることによりパターンを形成するレーザー彫刻法がある。レーザー彫刻法で用いる樹脂は、特に限定するものではなく、固体状の樹脂であれば何でも構わない。その中でも感光性樹脂組成物層に全面に光を照射し硬化させた感光性樹脂硬化物層から形成されたものが、特に好ましい。
【００１８】
円筒状支持体上に、シート状印刷原版あるいはシート状印刷版を貼り付ける際に、巻きつけられたシート状印刷原版あるいはシート状印刷版の両端部の接合部位に発生する凹部に、該シート状印刷原版あるいはシート状印刷版を構成するポリマー成分と同じ成分を含む液状感光性樹脂組成物（Ａ）を充填し、その後、活性光線を照射することにより、前記感光性樹脂組成物（Ａ）を光硬化させて固定化する。感光性樹脂組成物は、極めて短時間で光硬化することができるので、円筒状支持体上のシート状印刷原版あるいはシート状印刷版を、短時間で固定化することが可能である。感光性樹脂組成物中の光重合開始剤は、２００ｎｍ以上４５０ｎｍ以下に大きな光吸収を有する化合物が多いので、この波長領域の光を含む光線を用いることにより、感光性樹脂組成物を効果的に光硬化できる。また、シート状印刷原版あるいはシート状印刷版を巻きつけた円周状の縁部にも液状感光性樹脂組成物を塗布し、光硬化させることによりシールしても構わない。用いる光源としては、特に限定するものではないが、メタルハライドランプ、高圧水銀灯、超高圧水銀灯、カーボンアークランプ、ケミカルランプ、殺菌灯等を挙げることができる。また、複数種類の光源を組み合わせて使用することもできる。更に、狭い範囲の感光性樹脂組成物（Ａ）を光硬化させる場合には、光ファイバー等を用いて導いたスポット状の光を照射することもできる。
【００１９】
本発明で用いる液状感光性樹脂組成物（Ａ）は、該シート状印刷原版あるいはシート状印刷版を構成するポリマー成分と同じ成分を含むことが好ましい。共通する成分が多いほど、シート状印刷原版あるいはシート状印刷版と液状感光性樹脂組成物（Ａ）の硬化物との接着性は向上する。本発明のシート状印刷原版あるいはシート状印刷版を構成するポリマー成分と同じ成分とは、ポリマーを構成するモノマー単位が同じものあるいは置換基で置換されているものも含む。また、異なるモノマー単位を含んでいても構わない。共通するモノマー単位が、好ましくは全モノマー単位の１０％以上、より好ましくは２０％以上、更に好ましくは４０％以上である。したがって、全く同じ分子構造である必要はない。前記ポリマー成分と数平均分子量が同じである必要もない。共通する成分が、どの程度存在するかを同定する方法として、熱分解ガスクロマトグラフィーにより熱分解して生成する成分を分離し、質量分析計で分析する熱分解ＧＣ／ＭＳ法を好ましい方法として挙げることができる。継ぎ目のない円筒状印刷基材を製造するためには、両者のポリマー成分が同じ組成であることが好ましい。
【００２０】
本発明で用いる液状感光性樹脂組成物（Ａ）の２０℃における粘度は、好ましくは１０Ｐａ・ｓ以上５０ｋＰａ・ｓ以下、より好ましくは５０Ｐａ・ｓ以上２０ｋＰａ・ｓ以下、更に好ましくは１００Ｐａ・ｓ以上１０ｋＰａ・ｓ以下である。液状樹脂は、円筒状に塗布することが容易であり、前記の粘度範囲であれば、重力により液ダレを起こすことなく容易に成形することが可能である。また、特に大気中で光硬化させることができる液状感光性樹脂組成物が好ましい。
本発明の液状感光性樹脂組成物を充填する方法は、特に限定するものではなく、公知のいかなる方法を取ることができる。簡便な方法としては、へら等の冶具を用いて埋め込み方法が好ましく、スポイトやディスペンサを用いて充填することもできる。
【００２１】
円筒状支持体上に、シート状印刷原版あるいはシート状印刷版を固定する方法として、円筒状支持体上表面あるいはシート状物の裏面に、接着剤層あるいは粘着剤層を形成し、両者を貼り付ける方法が特に好ましい。粘着剤層を形成した場合には、感光性樹脂組成物（Ａ）を光硬化させて形成した感光性樹脂硬化物を除去し、シート状印刷版を外すことにより、円筒状支持体を再度利用することもできる。また、冶具を用いてシート状印刷原版あるいはシート状印刷版を円筒状支持体上に仮留めし、仮留めしている間に感光性樹脂組成物（Ａ）を充填し、光硬化させて固定化しても構わない。この場合、接着剤層あるいは粘着剤層がなくても処理することが可能である。
【００２２】
また、本発明では円筒状支持体と、シート状印刷原版あるいはシート状印刷版の間にクッション層を形成することもできる。クッション層としては、発泡ポリウレタン等のエラストマー、ショアＡ硬度が好ましくは２０度以上７０度以下、より好ましくは２０度以上５０度以下のエラストマー等を用いることができる。
液状感光性樹脂組成物（Ａ）を光硬化させて得られる感光性樹脂硬化物層の厚さを調整することもできる。感光性樹脂硬化物層の厚さは、シート状印刷原版あるいはシート状印刷版の厚さ以下に調整することが好ましい。厚さを調整する方法は、刃物で削り取る方法、グラインダー等の装置を用いて削る方法等を挙げることができる。
【００２３】
本発明の液状感光性樹脂組成物（Ａ）は、数平均分子量が１０００以上３０万以下の樹脂（ａ）、数平均分子量が１０００未満で分子内に重合性不飽和基を有する有機化合物（ｂ）、光重合開始剤を有する組成物であることが好ましい。また、感光性樹脂組成物（Ａ）を大気中で光硬化させる場合には、該光重合開始剤が水素引き抜き型光重合開始剤と崩壊型光重合開始剤を含有するか、あるいは同一分子内に水素引き抜き型光重合開始剤として作用する部位と崩壊型光重合開始剤として作用する部位を有する化合物であることが好ましい。
【００２４】
樹脂（ａ）としては、特に限定するものではなく、公知の高分子化合物を用いることができる。具体的には、合成ゴム、熱可塑性エラストマー等の硬度の高いゴム弾性のあるゴム系高分子化合物、弾性率の高い熱可塑性樹脂等の２０℃において固体状の樹脂、あるいは分子内に重合性不飽和基を有する不飽和ポリウレタン、不飽和ポリエステル、液状ポリブタジエン等の２０℃において液状の樹脂等を好ましい高分子化合物として挙げることができる。ゴム系高分子化合物として、天然ゴム、スチレンブタジエンゴム、アクリロニトリルブタジエンゴム、ポリブタジエンゴム、ポリイソプレンゴム、エチレンプロピレンゴム、モノビニル置換芳香族炭化水素と共役ジエンモノマーとの重合物が好ましい。該モノビニル置換芳香族炭化水素モノマーとしては、スチレン、α−メチルスチレン、ｐ−メチルスチレン、ｐ−メトキシスチレンなどが、また共役ジエンモノマーとしてはブタジエン、イソプレンなどが用いられ、熱可塑性エラストマーの代表的な例としてはスチレン−ブタジエンブロック共重合体、スチレン−イソプレンブロック共重合体などが挙げられる。弾性率の高い熱可塑性樹脂としては、ポリカーボネート、ポリスルホン、ポリエーテルスルホン、ポリアミド、ポリアミック酸、ポリエステル、ポリフェニレンエーテル等を挙げることができる。２０℃において固体状樹脂の場合、溶剤に溶解できるものが特に好ましい。樹脂（ａ）の数平均分子量の好ましい範囲は１０００以上３０万以下、より好ましくは５０００以上１０万以下、更に好ましくは７０００以上５万以下である。本発明の数平均分子量とは、ゲル浸透クロマトグラフ法（ＧＰＣ法）で測定し、分子量既知のポリスチレンを基準に換算した値を用いる。
【００２５】
本発明でいう重合性不飽和基は、ラジカル重合反応、付加重合反応、開環付加重合反応する官能基であることが好ましい。ラジカル重合反応する重合性不飽和基として、ビニル基、アセチレン基、メタクリル基、アクリル基等を挙げることができる。また、付加重合反応する重合性不飽和基として、シンナモイル基、チオール基、アジド基を有する化合物を挙げることができる。更に、開環付加反応性を有する重合性不飽和基として、エポキシ基、オキセタン基、環状エステル基、ジオキシラン基、スピロオルトカーボネート基、スピロオルトエステル基、ビシクロオルトエステル基、シクロシロキサン基、環状イミノエーテル基等を有する化合物を挙げることができる。
【００２６】
感光性樹脂組成物の不揮発成分全重量に基づいて、樹脂（ａ）成分は１０〜９０ｗｔ％の範囲であることが好ましく、より好ましくは２０〜８０ｗｔ％、さらに好ましくは３０〜７０ｗｔ％である。
感光性樹脂組成物に含まれる重合性不飽和基を有する有機化合物（ｂ）は、ラジカル重合反応、付加重合反応、開環付加重合反応する化合物であり、公知の化合物も使用することができ、特に限定するものではない。
【００２７】
ラジカル反応性化合物として、エチレン、プロピレン、スチレン、ジビニルベンゼン等のオレフィン類、アセチレン類、（メタ）アクリル酸及びその誘導体、ハロオレフィン類、アクリロニトリル等の不飽和ニトリル類、（メタ）アクリルアミド及びその誘導体、無水マレイン酸、マレイン酸、フマル酸等の不飽和ジカルボン酸及びその誘導体、酢酸ビニル類、Ｎ−ビニルピロリドン、Ｎ−ビニルカルバゾール等があげられるが、その種類の豊富さ、価格等の観点から（メタ）アクリル酸及びその誘導体が好ましい例である。前記化合物の誘導体の例としては、シクロアルキル−、ビシクロアルキル−、シクロアルケン−、ビシクロアルケン−などの脂環族、ベンジル−、フェニル−、フェノキシ−、フルオレン−などの芳香族、アルキル−、ハロゲン化アルキル−、アルコキシアルキル−、ヒドロキシアルキル−、アミノアルキル−、テトラヒドロフルフリル−、アリル−、グリシジル−、アルキレングリコール−、ポリオキシアルキレングリコール−、（アルキル／アリルオキシ）ポリアルキレングリコール−やトリメチロールプロパン等の多価アルコールのエステル、ポリジメチルシロキサン、ポリジエチルシロキサン等のポリシロキサン構造を有する化合物などがあげられる。また、窒素、硫黄等の元素を含有した複素芳香族化合物であっても構わない。
【００２８】
また、付加重合反応性を有する重合性不飽和基として、シンナモイル基、チオール基、アジド基を有する化合物を挙げることができる。更に、開環付加反応性を有する重合性不飽和基として、エポキシ基、オキセタン基、環状エステル基、ジオキシラン基、スピロオルトカーボネート基、スピロオルトエステル基、ビシクロオルトエステル基、シクロシロキサン基、環状イミノエーテル基等を有する化合物を挙げることができる。特に有用なエポキシ基を有する化合物エポキシ基を有する化合物として、種々のジオールやトリオールなどのポリオールにエピクロルヒドリンを反応させて得られる化合物、分子中のエチレン結合に過酸を反応させて得られるエポキシ化合物などを挙げることができる。具体的には、エチレングリコールジグリシジルエーテル、ジエチレングリコールジグリシジルエーテル、トリエチレングリコールジグリシジルエーテル、テトラエチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテル、グリセリンジグリシジルエーテル、グリセリントリグリシジルエーテル、トリメチロールプロパントリグリシジルエーテル、ビスフェノールＡジグリシジルエーテル、水添化ビスフェノールＡジグリシジルエーテル、ビスフェノールＡにエチレンオキサイドまたはプロピレンオキサイドが付加した化合物のジグリシジルエーテル、ポリテトラメチレングリコールジグリシジルエーテル、ポリ（プロピレングリコールアジペート）ジオールジグリシジルエーテル、ポリ（エチレングリコールアジペート）ジオールジグリシジルエーテル、ポリ（カプロラクトン）ジオールジグリシジルエーテル等のエポキシ化合物、エポキシ変性シリコーンオイル（信越化学工業社製、商標名「ＨＦ−１０５」）を挙げることができる。
【００２９】
感光性樹脂硬化物層（Ａ）の機械強度を高めるためには、樹脂（ａ）あるいは有機化合物（ｂ）としては脂環族または芳香族の誘導体を少なくとも１種類以上有することが好ましく、この場合、有機化合物（ｂ）の全体量の２０ｗｔ％以上であることが好ましく、更に好ましくは５０ｗｔ％以上である。また、前記芳香族の誘導体として、窒素、硫黄等の元素を有する芳香族化合物であっても構わない。
本発明における樹脂（ａ）、有機化合物（ｂ）、の割合は、樹脂（ａ）１００重量部に対して、有機化合物（ｂ）は５〜２００重量部が好ましく、２０〜１００重量部の範囲がより好ましい。
【００３０】
感光性樹脂組成物に含まれる光重合開始剤（ｃ）としては、公知の光重合開始剤を使用することができる。例えば、芳香族ケトン類やベンゾイルエーテル類などの公知のラジカル重合開始剤を使用することができる。例えば、ベンゾフェノン、ミヒラーケトン、ベンゾインメチルエーテル、ベンゾインエチルエーテル、ベンゾインイソプロピルエーテル、α−メチロールベンゾインメチルエーテル、α−メトキシベンゾインメチルエーテル、２，２−ジメトキシフェニルアセトフェノンなどの中から使用することができ、それらを組み合わせても使用できる。特に大気中で光硬化させる場合には、ベンゾフェノン等の水素引き抜き型光重合開始剤と、２，２−ジメトキシフェニルアセトフェノン等の崩壊型光重合開始剤との組み合わせが特に好ましい。更に、同一、分子内に水素引き抜き型重合開始剤として作用する部位と崩壊型光重合開始剤として作用する部位が存在する化合物を用いても大気中光硬化に効果が見られる。光を吸収して酸を発生する芳香族ジアゾニウム塩、芳香族ヨードニウム塩、芳香族スルホニウム塩等の光カチオン重合開始剤あるいは光を吸収して塩基を発生する重合開始剤などが挙げられる。重合開始剤の添加量はバインダー（ａ）と有機化合物（ｂ）の合計量の０．０１〜１０ｗｔ％範囲が好ましい。
【００３１】
液状感光性樹脂組成物（Ａ）は、溶剤を含まなくとも、含んでいても構わないが、取り扱いの容易性から溶剤を含まない無溶剤型の液状感光性樹脂組成物が、より好ましい。
液状感光性樹脂組成物（Ａ）を光硬化させて得られる感光性樹脂硬化物の寸法収縮率は、３％以上３０％以下、より好ましくは５％以上２５％以下、更に好ましくは５％以上２０％以下である。寸法収縮率がこの範囲であれば、該液状感光性樹脂組成物（Ａ）が硬化収縮するため、円筒状支持体上に、シート状印刷原版あるいはシート状印刷版を十分強固に固定化することができる。
【００３２】
本発明でいう寸法収縮率とは、シート状支持体上に厚さ２ｍｍの液状感光性樹脂組成物（Ａ）の層を形成し、その後、ＵＶメーター（オーク製作所社製、商標「ＵＶ−Ｍ０２」）とフィルター（オーク製作所社製、商標「ＵＶ−３５−ＡＰＲフィルター」）を用いて測定した照度に照射時間を掛け合わせて求まるエネルギー量が１０００ｍＪ／ｃｍ２である光を、照射して得られる感光性樹脂硬化物層の厚みの減少率で定義する。
【００３３】
この感光性樹脂硬化物層は、感光性樹脂組成物（Ａ）を光架橋硬化させて形成したものである。感光性樹脂組成物（Ａ）として請求項８の組成物を用いた場合は、有機化合物（ｂ）の重合性不飽和基、あるいは樹脂（ａ）と有機化合物（ｂ）の重合性不飽和基が反応することにより３次元架橋構造が形成され、通常用いるエステル系、ケトン系、芳香族系、エーテル系、アルコール系、ハロゲン系溶剤に不溶化する。この反応は、有機化合物（ｂ）同士、樹脂（ａ）同士、あるいは樹脂（ａ）と有機化合物（ｂ）との間で起こり、重合性不飽和基が消費される。また、光重合開始剤を用いて架橋硬化させる場合、光重合開始剤が光により分解されるため、前記架橋硬化物を溶剤で抽出し、ＧＣ−ＭＳ法（ガスクロマトグラフィーで分離したものを質量分析する方法）、ＬＣ−ＭＳ法（液体クロマトグラフィーで分離したものを質量分析する方法）、ＧＰＣ−ＭＳ法（ゲル浸透クロマトグラフィーで分離し質量分析する方法）、ＬＣ−ＮＭＲ法（液体クロマトグラフィーで分離したものを核磁気共鳴スペクトルで分析する方法）を用いて解析することにより、未反応の光重合開始剤および分解生成物を同定することができる。更に、ＧＰＣ−ＭＳ法、ＬＣ−ＭＳ法、ＧＰＣ−ＮＭＲ法を用いることにより、溶剤抽出物中の未反応の樹脂（ａ）、未反応の有機化合物（ｂ）、および重合性不飽和基が反応して得られる比較的低分子量の生成物についても溶剤抽出物の分析から同定することができる。３次元架橋構造を形成した溶剤に不溶の高分子量成分については、熱分解ＧＣ−ＭＳ法を用いることにより、高分子量体を構成する成分として、重合性不飽和基が反応して生成した部位が存在するかを検証することが可能である。例えば、メタクリレート基、アクリレート基、ビニル基等の重合性不飽和基が反応した部位が存在することを質量分析スペクトルパターンから推定することができる。熱分解ＧＣ−ＭＳ法とは、試料を加熱分解させ、生成するガス成分をガスクロマトグラフィーで分離した後、質量分析を行なう方法である。架橋硬化物中に、未反応の重合性不飽和基又は重合性不飽和基が反応して得られた部位と共に、光重合開始剤に由来する分解生成物や未反応の光重合開始剤が検出されると、感光性樹脂組成物を光架橋硬化させて得られたものであると結論付けることができる。
【００３４】
また、本発明では、円筒状支持体表面に粘着層を介して貼り付けられたシート状印刷版の両端部の接合部位に発生する凹部に液状感光性樹脂組成物を充填し、活性光線を照射することにより該液状感光性樹脂組成物を光硬化させた円筒状印刷基材の後処理において、シート状印刷版の深さ方向に切れ目を入れ切断する工程、該シート状印刷版を円筒状支持体から外す工程を経ることにより円筒状支持体を再生して再利用することが可能である。粘着層を形成する粘着剤の材質は特に限定するものではなく、ゴム系、アクリル系、シリコーン系など入手可能なものを用いることもできる。また、粘着剤の形態から分類すると、溶剤型、水溶液型、エマルジョン型、ホットメルト型、光硬化型、熱延展型などを挙げることができる。特に粘着層を、液状感光性樹脂組成物を光硬化させて形成するものが短時間で形成することができるので好ましい。シート状印刷原版あるいはシート状印刷版と、円筒状支持体間にクッション層が積層されていても構わない。粘着層の積層位置としては、円筒状支持体上あるいはクッション層上であることが好ましい。シート状印刷原版あるいはシート状印刷版に切れ目を入れて切断する方法は、特に限定するものではないが、円筒状支持体あるいはクッション層へのダメージを少なく抑える方法として、ダイヤモンドブレードを回転させて切断する方法、レーザー光を照射して切断する方法が好ましい。特にレーザー光を照射して切断する方法は、レーザー光を細く絞り込むことが可能であるので好ましい方法である。
【実施例】
【００３５】
以下、本発明を実施例に基づいて説明するが、本発明はこれらによって制限されるものではない。
（１）粘度
感光性樹脂組成物の粘度は、Ｂ型粘度計（商標、Ｂ８Ｈ型；日本国、東京計器社製）を用い、２０℃で測定した。
（２）数平均分子量の測定
樹脂（ａ）および有機化合物（ｂ）の数平均分子量は、ゲル浸透クロマトグラフ法（ＧＰＣ法）を用いて、分子量既知のポリスチレンで換算して求めた。高速ＧＰＣ装置（日本国、東ソー社製、商標、ＨＬＣ−８０２０）とポリスチレン充填カラム（商標：TSKgel GMHXL；日本国、東ソー社製）を用い、テトラヒドロフラン（THF）で展開して測定した。カラムの温度は４０℃に設定した。ＧＰＣ装置に注入する試料としては、樹脂濃度が１ｗｔ％のTHF溶液を調製し、注入量１０μｌとした。また、検出器としては、樹脂（ａ）に関しては紫外吸収検出器を使用し、モニター光として２５４ｎｍの光を用いた。本発明の実施例あるいは比較例で用いている樹脂（ａ）、有機化合物（ｂ）は、ＧＰＣ法で用いて求めた多分散度（Ｍｗ／Ｍｎ）が１．１より大きいものであったため、ＧＰＣ法で求めた数平均分子量Ｍｎを採用した。
（３）重合性不飽和基の数の測定
合成した樹脂（ａ）の分子内に存在する重合性不飽和基の平均数は、未反応の低分子成分を液体クロマトグラフ法を用いて除去した後、核磁気共鳴スペクトル法（ＮＭＲ法）を用いて分子構造解析し求めた。
【００３６】
レーザー彫刻可能なシート状印刷原版を形成するために用いる樹脂として、下記製造例１で、樹脂（ア）を製造した。
（製造例１）
温度計、攪拌機、還流器を備えた１Ｌのセパラブルフラスコに旭化成株式会社製ポリカーボネートジオールである、商標「ＰＣＤＬ Ｌ４６７２」（数平均分子量１９９０、ＯＨ価５６．４）４４７．２４ｇとトリレンジイソシアナート３０．８３ｇを加え８０℃に加温下に約３時間反応させた後、２−メタクリロイルオキシイソシアネート１４．８３ｇを添加し、さらに約３時間反応させて、末端がメタアクリル基（分子内の重合性不飽和基が1分子あたり平均約２個）である数平均分子量約１００００の樹脂（ア）を製造した。この樹脂は２０℃では水飴状であり、外力を加えると流動し、かつ外力を除いても元の形状を回復しなかった。
【００３７】
（実施例１）
（レーザー彫刻可能なシート状印刷原版の形成）
前記の製造例で得られた樹脂（ア）１００重量部に対し、を用い、重合性モノマーとしてフェノキシエチルメタクリレート２５重量部、ポリプロピレングリコールモノメタクリレート１９重量部、無機多孔質体として富士シリシア化学株式会社製、多孔質性微粉末シリカである、商標「サイロスフェアＣ−１５０４」（以下略してＣ−１５０４、数平均粒子径４．５μｍ、比表面積５２０ｍ２／ｇ、平均細孔径１２ｎｍ、細孔容積１．５ｍｌ／ｇ、灼熱減量２．５ｗｔ％、吸油量２９０ｍｌ／１００ｇ）５重量部、光重合開始剤として２，２−ジメトキシ−２−フェニルアセトフェノン０．６重量部とベンゾフェノン１重量部、その他添加剤として２，６−ジ−ｔ−ブチルアセトフェノン０．５重量部を加えて２０℃で液状の感光性樹脂組成物（イ）を作成した。得られた感光性樹脂組成物（イ）を、シート状支持体である厚さ１２５μｍのＰＥＴ上にドクターブレードを用いて塗布し、シート状の感光性樹脂組成物層を形成した。更にその後、得られた感光性樹脂組成物層にメタルハライドランプ（アイ・グラフィックス社製、商標「Ｍ０５６−Ｌ２１」）の紫外線を４０００ｍＪ／ｃｍ２（ＵＶメーターとＵＶ−３５−ＡＰＲフィルターを用いて積算したエネルギー量）照射し、シート状印刷原版を作製した。これらのシート状印刷原版はレーザー彫刻可能であり、感光性樹脂硬化物層の厚さは１．７ｍｍであった。
液状感光性樹脂組成物（イ）の２０℃における粘度は、１２００Ｐａ・ｓであった。
また、感光性樹脂組成物（イ）の光硬化収縮率は、４％であった。
【００３８】
（円筒状クッション層の形成）
内径２１３．３８４ｍｍ、幅３００ｍｍ、厚さ２．００ｍｍのガラス繊維強化プラスチック製の円筒状支持体上に、発泡ポリウレタンから形成された片面に接着剤層の付いたクッションテープを気泡が入らないように、接着剤層が円筒状支持体表面に接着するように慎重に被覆し、円筒状支持体上にクッション層を形成した。
更に、形成したクッション層の上に、厚さ２５μｍの両面テープを積層し、表面に接着剤層が露出した円筒状物を作製した。
【００３９】
（円筒状印刷基材の形成）
上記のようにして得られた円筒状物の上に、レーザー彫刻可能なシート状印刷原版を気泡が入らないように慎重に貼り付けた。円筒状物の上に貼り付けられたシート状印刷原版の両端部の接合部位には、幅５ｍｍの凹部からなる継ぎ目が存在した。
幅５ｍｍの凹部からなる継ぎ目（深さは、レーザー彫刻可能な感光性樹脂硬化物層の厚さ１．７ｍｍとＰＥＴフィルムの厚さ０．１２５ｍｍの合計となる、１．８２５ｍｍであった。）に、前記液状感光性樹脂組成物（イ）をへらを用いて充填し、メタルハライドランプの光を照射し、光硬化させた。液状感光性樹脂組成物（イ）の光硬化物層の厚さは、約２ｍｍあったため、厚い部分をカッターを用いて除去し、高さの調整を行った。シート状印刷原版の高さよりも若干低くなった。また、シート状印刷原版と液状感光性樹脂組成物（イ）の光硬化物は、完全に接着し、接合部を指で押しても剥がれることはなかった。液状感光性樹脂組成物の充填から光硬化まで、５分間以内に完了した。
得られた円筒状印刷基材を、エアーシリンダーに装着し、炭酸ガスレーザー彫刻機（英国、ＺＥＤ社製、商標「ＺＥＤ−ｍｉｎｉ−１０００」）を用いてレーザー彫刻した。エアーシリンダーを周速度が毎分３００ｍで回転し、レーザー彫刻したが、エアーシリンダーの回転は極めて安定しておりシート状印刷原版が外れることもなくレーザー彫刻し、印刷原版表面に凹凸パターンを形成することができた。
【００４０】
（実施例２）
実施例１と同様にして、レーザー彫刻可能なシート状印刷原版を円筒状物表面に貼り付け、更に液状感光性樹脂組成物（Ａ）を継ぎ目に充填し、光硬化させた光硬化物を得た。
得られた円筒状積層体を、エアーシリンダーに取り付け、回転させながらバイト刃を用いて切削し、グラインダーを用いて表面を荒削りし、更に表面に微細な砥石を有するフィルムを用いて精密研磨して、継ぎ目のない厚さ１．１４ｍｍのレーザー彫刻可能な感光性樹脂硬化物層を得た。切削、研磨の工程においても、接合部位が剥がれることはなかった。
【００４１】
（実施例３）
実施例１で用いたレーザー彫刻可能なシート状印刷原版をシリンダーに取り付け、レーザー彫刻法を用いて印刷原版表面に凹凸パターンを形成したシート状印刷版を作製した。その後、実施例１と同様にして表面に接着剤層が露出した円筒状物を形成し、前記パターンを形成したシート状印刷版を貼り付けた。表面にパターンが形成されているため、接合部位にも凹凸が存在した。幅約５ｍｍの継ぎ目に液状感光性樹脂組成物（Ａ）をへらで充填し、メタルハライドランプの光を照射して光硬化させた。
作製された円筒状印刷基材をエアーシリンダーに装着し、周速度が毎分３００ｍで回転させたが、接合部位が剥がれることはなかった。
【００４２】
（実施例４）
内径２１３．３８４ｍｍ、幅３００ｍｍ、厚さ２．００ｍｍのガラス繊維強化プラスチック製の円筒状支持体上に、発泡ポリウレタンから形成された片面に接着剤層の付いたクッションテープを気泡が入らないように、接着剤層が円筒状支持体表面に接着するように慎重に被覆し、円筒状支持体上にクッション層を形成した。
形成されたクッション層の上に、液状感光性樹脂組成物（旭化成ケミカルズ社製、商標「ＡＰＲ−Ｋ−１１」）を厚さ約５０μｍで塗布し、窒素を噴きつけながらケミカルランプ（中心波長：３７０ｎｍ）の光を照射し光硬化させた。表面に若干のタックが存在する粘着層を成形した。
その後、実施例１と同様にして円筒状印刷基材を作製した。
作製された円筒状印刷基材をエアーシリンダーに装着し、周速度が毎分３００ｍで回転させたが、接合部位が剥がれることはなかった。
得られた円筒状印刷基材を構成するシート状印刷版部を、炭酸ガスレーザー彫刻機を用いて切断し、円筒状支持体から取り外すことができた。クッション層および円筒状支持体にはダメージはなかった。
【００４３】
（比較例１）
シート状印刷原版の両端部の接合部位に発生する凹部を充填する樹脂として、熱硬化性エポキシ樹脂を用いる以外、実施例１と同様にして円筒状印刷基材を作製した。熱硬化性エポキシ樹脂を硬化させるのに、１日を要した。また、硬化に長時間を要したため、接合部位に若干の浮きが見られた。
【産業上の利用可能性】
【００４４】
本発明は、フレキソ印刷等の印刷分野において使用されるシート状印刷原版あるいはシート状印刷版を円筒状支持体上に貼り付けて、円筒状印刷基材を作製するための方法として好適に利用できる。